(57)【要約】【課題】本発明が解決しようとする課題は、分散性に優れ、色相、耐水性、ヘイズ値及びフリップフロップ性が良好な顔料組成物を提供することにある。また、意匠性が優れる塗料を提供することにある。【解決手段】上記課題は、酸性基含有分散剤（Ｓ）と塩基性化合物との中和物、顔料及び水を含有する顔料組成物であって、該酸性基含有分散剤（Ｓ）が、下記（Ｓ１）又は（Ｓ２）の樹脂を含有する顔料組成物によって解決される。（Ｓ１）水酸基及び酸性基を有する重合体（Ａ）の水酸基と、トリカルボン酸無水物及び／又はテトラカルボン酸二無水物の酸無水物基との反応生成物である樹脂。（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。【選択図】なし【特許請求の範囲】
【請求項１】
酸性基含有分散剤（Ｓ）と塩基性化合物との中和物、顔料及び水を含有する顔料組成物であって、該酸性基含有分散剤（Ｓ）が、下記（Ｓ１）又は（Ｓ２）の樹脂を含有することを特徴とする顔料組成物。
（Ｓ１）水酸基及び酸性基を有する重合体（Ａ）の水酸基と、トリカルボン酸無水物及び／又はテトラカルボン酸二無水物の酸無水物基との反応生成物である樹脂。
（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。
【請求項２】
（Ｓ１）における水酸基及び酸性基を有する重合体（Ａ）が、分子内に２つの水酸基と１つのチオール基とを有する化合物（ｂ１）の存在下に、酸性基含有エチレン性不飽和単量体（ｃ１）を含むエチレン性不飽和単量体（Ｃ）を重合した重合体（ａ１）であることを特徴とする請求項１に記載の顔料組成物。
【請求項３】
酸性基含有エチレン性不飽和単量体（ｃ１）の含有量が、エチレン性不飽和単量体（Ｃ）全量に対して３質量％〜３０質量％であることを特徴とする請求項１又は２に記載の顔料組成物。
【請求項４】
酸性基含有分散剤（Ｓ）が重量平均分子量が７，０００〜２５，０００であり、かつ、酸価が２０〜１３０である、請求項１〜３のいずれか一項に記載の顔料組成物。
【請求項５】
酸性基含有分散剤（Ｓ）の含有量が、顔料全量に対して１０質量％〜３０質量％であることを特徴とする請求項１〜４のいずれか一項に記載の顔料組成物。
【請求項６】
塩基性化合物が有機アミンであることを特徴とする請求項１〜５のいずれか一項に記載の顔料組成物。
【請求項７】
有機アミンがアルカノールアミンであることを特徴とする請求項６に記載の顔料組成物。
【請求項８】
顔料組成物のｐＨが８〜１１であることを特徴とする請求項１〜７のいずれか一項に記載の顔料組成物。
【請求項９】
顔料が、ジケトピロロピロール系、キナクリドン系及びペリレン系からなる群から選ばれる少なくとも１種である請求項１〜８のいずれか一項に記載の顔料組成物。
【請求項１０】
請求項１〜９のいずれか一項に記載の顔料組成物及びバインダー樹脂を含有する塗料。
【請求項１１】
バインダー樹脂が、アクリル樹脂とメラミン樹脂とを含む請求項１０に記載の塗料。
【請求項１２】
請求項１０又は１１に記載の塗料を塗布してなる塗工物。
【請求項１３】
酸性基含有分散剤（Ｓ）と塩基性化合物との中和物である分散剤であって、酸性基含有分散剤（Ｓ）が、下記（Ｓ１）又は（Ｓ２）の樹脂を含有することを特徴とする分散剤。
（Ｓ１）水酸基及び酸性基を有する重合体（Ａ）の水酸基と、トリカルボン酸無水物及び／又はテトラカルボン酸二無水物の酸無水物基との反応生成物である樹脂。
（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。
【発明の詳細な説明】
【技術分野】
【０００１】
本発明は、特に水性組成物に適した水性の顔料組成物及び塗料組成物に関する。
【背景技術】
【０００２】
火災の危険性や変異原性などの毒性が皆無か、より低減できるという優れた特徴から、塗料、インキの如き着色剤を使用する業界では水性化指向が強い。
【０００３】
着色剤として使用される色材は染料と顔料とに大別されるが、色材として顔料を使用した場合、色材として染料を使用する場合と比較して、印刷物の耐水性、耐光性などの堅牢性が優れるという特徴がある。一方、顔料は染料に対し透明性が低く、発色性も低いという問題を抱えている。また、染料を使用した分散体は色材である染料を媒体中に溶解して使用するのに対し、顔料分散体は色材である顔料を媒体中に分散し使用される。
【０００４】
水性着色剤に使用される顔料を水性媒体中に分散させるには、界面活性剤や水溶性樹脂を使用して粉末顔料を分散する方法が一般的であり、現在でも広く行われている。しかしながら、界面活性剤を用いて分散された顔料を含有する塗料は、得られる塗膜の耐水性が極めて悪く、限られた用途にしか使用できない、という問題点がある。また、水溶性樹脂を含有する水性媒体中に顔料を分散させるには、概して、有機溶剤媒体中に顔料を分散させる場合よりも困難であり、顔料を高度なレベルで微細に分散し、かつ、その状態を安定に保つことは難しい。
【０００５】
小粒径の有機着色顔料は、一般に顔料分散性に乏しく、塗料中に分散された後でもエネルギー的に安定な状態になろうとする傾向があるため、塗料中で凝集し、粒子の大きさが変化したり、あるいはその他の顔料への吸着が起こりやすい。そのため塗膜化した状態においても種々の性能低下の原因になることがある。
【０００６】
顔料分散性を改善するために、塩基性化合物を用いて中和されたカルボキシル基を有する樹脂でもって微分散された顔料の水性分散体を、酸性化合物を用いてｐＨを中性又は酸性として樹脂を疎水性化することによって樹脂を顔料に強く固着し（以下、この工程を「酸析」と称する。）、次いで、必要に応じて、濾過及び水洗後、再度塩基性化合物を用いてカルボキシル基を中和して水に再分散させることによって、光沢、発色性、着色力を高度に発揮するに充分な程度に微分散され、しかも、貯蔵安定性にも優れた水性顔料分散体を作製する方法が知られている（特許文献１、２）。
【０００７】
また、比較的高分子量のアクリル系樹脂という限定された樹脂を使用して酸析を行い、粉末又は固形顔料を得る方法も知られている（特許文献３）。
【０００８】
顔料を高度なレベルで微細に分散できる分散剤として特許文献４に記載されるような分散剤が知られている。しかしこの分散剤は分散媒が溶剤における分散性に優れていたが、分散媒が水の場合には適応できていなかった。
【０００９】
近年、意匠性に優れ、より鮮やかな高彩度の塗色が要求されることもあって、顔料濃度の高い塗色が設定されることがあり、分散性の乏しい有機着色顔料を使って塗色展開するには、塗膜性能において限界があった。更に、溶剤型塗料は、環境への影響が懸念されるため、水性ベース塗料への転換が求められていた。
【先行技術文献】
【特許文献】
【００１０】
【特許文献１】特開平９−３１３６０号公報
【特許文献２】特開昭５０−１２２５２８号公報
【特許文献３】特開平１１-１９９７８３号公報
【特許文献４】ＷＯ２００８／００７７７６号公報
【発明の概要】
【発明が解決しようとする課題】
【００１１】
本発明が解決しようとする課題は、上述した従来技術では達しえない、分散性に優れ、色相、耐水性、ヘイズ値及びフリップフロップ性が良好な顔料組成物を提供することにある。また、意匠性が優れる塗料を提供することにある。
【課題を解決するための手段】
【００１２】
すなわち本発明は、酸性基含有分散剤（Ｓ）と塩基性化合物との中和物、顔料及び水を含有する顔料組成物であって、該酸性基含有分散剤（Ｓ）が、下記（Ｓ１）又は（Ｓ２）の樹脂を含有することを特徴とする顔料組成物に関する。
（Ｓ１）水酸基及び酸性基を有する重合体（Ａ）の水酸基と、トリカルボン酸無水物及び／又はテトラカルボン酸二無水物の酸無水物基との反応生成物である樹脂。
（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。
【００１３】
また本発明は、（Ｓ１）における水酸基及び酸性基を有する重合体（Ａ）が、分子内に２つの水酸基と１つのチオール基とを有する化合物（ｂ１）の存在下に、酸性基含有エチレン性不飽和単量体（ｃ１）を含むエチレン性不飽和単量体（Ｃ）を重合した重合体（ａ１）であることを特徴とする上記顔料組成物に関する。
【００１４】
また本発明は、酸性基含有エチレン性不飽和単量体（ｃ１）の含有量が、エチレン性不飽和単量体（Ｃ）全量に対して３質量％〜３０質量％であることを特徴とする上記顔料組成物に関する。
【００１５】
また本発明は、  酸性基含有分散剤（Ｓ）が重量平均分子量が７，０００〜２５，０００であり、かつ、酸価が２０〜１３０である上記顔料組成物に関する。
【００１６】
また本発明は、酸性基含有分散剤（Ｓ）の含有量が、顔料全量に対して１０質量％〜３０質量％であることを特徴とする上記顔料組成物に関する。
【００１７】
また本発明は、塩基性化合物が有機アミンであることを特徴とする上記顔料組成物に関する。
【００１８】
また本発明は、有機アミンがアルカノールアミンであることを特徴とする上記顔料組成物に関する。
【００１９】
また本発明は、顔料組成物のｐＨが８〜１１であることを特徴とする上記顔料組成物に関する。
【００２０】
また本発明は、顔料が、ジケトピロロピロール系、キナクリドン系及びペリレン系からなる群から選ばれる少なくとも１種である上記顔料組成物に関する。
【００２１】
また本発明は、上記顔料組成物及びバインダー樹脂を含有する塗料に関する。
【００２２】
また本発明は、バインダー樹脂が、アクリル樹脂とメラミン樹脂とを含む上記塗料に関する。
【００２３】
また本発明は、上記塗料を塗布してなる塗工物に関する。
【００２４】
さらに本発明は、酸性基含有分散剤（Ｓ）と塩基性化合物との中和物である分散剤であって、酸性基含有分散剤（Ｓ）が、下記（Ｓ１）又は（Ｓ２）の樹脂を含有することを特徴とする分散剤に関する。
（Ｓ１）水酸基及び酸性基を有する重合体（Ａ）の水酸基と、トリカルボン酸無水物及び／又はテトラカルボン酸二無水物の酸無水物基との反応生成物である樹脂。
（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。
【発明の効果】
【００２５】
本発明によれば、分散性に優れ、色相が良好な顔料組成物を提供することができる。また、意匠性が優れる塗料を提供することができる。
【発明を実施するための形態】
【００２６】
本発明の顔料組成物は、水を主成分とする液媒体中に顔料を分散して成る液体であり、酸性基含有分散剤（Ｓ）及び塩基性化合物の中和物と、顔料と、水とを含有する顔料組成物である。以下、本発明の実施の形態を詳細に説明する。また、本発明の酸性基含有分散剤（Ｓ）に含まれる樹脂（Ｓ１）及び（Ｓ２）は、エチレン性不飽和二重結合の重合反応及び水酸基と酸無水物基とのエステル化反応の主に２つの反応により得られる複雑な構造を有するものであり、一般式（構造）で表すことは不可能であるかおよそ現実的ではないため、製造方法により記載する。
【００２７】
＜酸性基含有分散剤（Ｓ）＞
本発明の酸性基含有分散剤（Ｓ）は、下記（Ｓ１）又は（Ｓ２）の樹脂を含有することを特徴とする。
（Ｓ１）水酸基及び酸性基を有する重合体（Ａ）の水酸基と、トリカルボン酸無水物及び／又はテトラカルボン酸二無水物の酸無水物基との反応生成物である樹脂。
（Ｓ２）水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体である樹脂。
【００２８】
［樹脂（Ｓ１）］
樹脂（Ｓ１）は、ＷＯ２００８／００７７７６号公報、特開２００８−０２９９０１号公報等の公知の方法で製造することができる。水酸基及び酸性基を有する重合体（Ａ）は、末端に水酸基を有し、側鎖に酸性基を有する重合体であることが好ましく、例えば、水酸基を有する化合物（Ｂ）の存在下に、酸性基含有エチレン性不飽和単量体（ｃ１）を含むエチレン性不飽和単量体（Ｃ）を重合した重合体（ａ１）として得ることができる。水酸基を有する化合物（Ｂ）としては、後述のとおり、分子内に水酸基とチオール基を有する化合物であることが好ましい。末端の水酸基は複数であることが好ましいため、中でも、分子内に２つの水酸基と１つのチオール基とを有する化合物（ｂ１）が好適に用いられる。
【００２９】
すなわち、より好ましい一例である片末端に２つの水酸基を有する重合体は、分子内に２つの水酸基と１つのチオール基とを有する化合物（ｂ１）の存在下に、酸性基含有エチレン性不飽和単量体（ｃ１）を含むエチレン性不飽和単量体（Ｃ）を重合した重合体（ａ１）として得ることができる。水酸基及び酸性基を有する重合体（Ａ）の水酸基は、トリカルボン酸無水物及び／又はテトラカルボン酸二無水物の酸無水物基と反応してエステル結合を形成する一方、無水環は開環し、カルボン酸を生じる。
【００３０】
［樹脂（Ｓ２）］
樹脂（Ｓ２）は、特開２０１０−１８５９３４号公報等の公知の方法で製造することができる、例えば、水酸基を有する化合物（Ｂ）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合することで得られる。中でも、分子内に２つの水酸基と１つのチオール基とを有する化合物（ｂ１）の水酸基と、トリカルボン酸無水物及び／又はテトラカルボン酸二無水物の酸無水物基との反応生成物の存在下に、酸性基含有エチレン性不飽和単量体（ｃ１）を含むエチレン性不飽和単量体（Ｃ）を重合した重合体であることが好ましい。
【００３１】
（Ｓ１）と（Ｓ２）は、酸性基含有エチレン性不飽和単量体（ｃ１）を含むエチレン性不飽和単量体（Ｃ）を重合した重合体部位の導入を先に行うか後で行うかの違いである。諸条件により分子量等が若干異なることがあるが、原料と反応条件が同じであれば、理論上は同じものができるが、安定生産の面で（Ｓ１）がより好ましい。
【００３２】
［水酸基及び酸性基を有する重合体（Ａ）の製造］
樹脂（Ｓ１）における水酸基及び酸性基を有する重合体（Ａ）は、前述のとおり、末端に水酸基を有し、側鎖に酸性基を有する重合体であることが好ましく、より好ましい一例として、分子内に２つの水酸基と１つのチオール基とを有する化合物（ｂ１）の存在下に、酸性基含有エチレン性不飽和単量体（ｃ１）を含むエチレン性不飽和単量体（Ｃ）を重合した重合体（ａ１）として得ることができる。
【００３３】
２つの水酸基と１つのチオール基とを有する化合物（ｂ１）は、エチレン性不飽和単量体（Ｃ）１００重量部に対して、１〜３０重量部を用い、塊状重合又は溶液重合を行うのが好ましく、より好ましくは３〜１２重量部、さらに好ましくは４〜１２重量部、特に好ましくは５〜９重量部である。上記範囲にすることで、顔料担体及び溶剤に対する親和性部位としての良好なバランスを保つことができ、分散性及び顔料の凝集抑制を両立することができる。
【００３４】
重合体（Ａ）の重量平均分子量は、１，０００〜１０，０００が好ましく、より好ましくは２，０００〜８，０００、さらに好ましくは２，０００〜６，０００、特に好ましくは３，０００〜５，０００である。この部位が顔料担体及び溶剤への親和性部位となる。重合体（Ａ）は、分子量を上記範囲に調整することが容易であり、かつ、上記範囲の重合体（Ａ）は、溶剤への親和性も良好である。
【００３５】
重合の際、エチレン性不飽和単量体（Ｃ）１００重量部に対して、任意に０．００１〜５重量部の重合開始剤を使用することができる。重合開始剤としては、アゾ系化合物及び有機過酸化物を用いることができる。アゾ系化合物の例としては、２，２’−アゾビスイソブチロニトリル、２，２’−アゾビス（２−メチルブチロニトリル）、１，１’−アゾビス（シクロヘキサン１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］等が挙げられる。有機過酸化物の例としては、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等があげられる。これらの重合開始剤は、単独で、もしくは２種類以上組み合わせて用いることができる。
【００３６】
溶液重合の場合には、重合溶媒として、酢酸エチル、酢酸ｎ−ブチル、酢酸イソブチル、トルエン、キシレン、アセトン、ヘキサン、メチルエチルケトン、シクロヘキサノン、プロピレングリコールモノメチルエーテルアセテート、ジプロピレングリコールモノメチルエーテルアセテート、エチレングリコールモノエチルエーテルアセテート、エチレングリコールモノブチルエーテルアセテート、ジエチレングリコールモノエチルエーテルアセテート、ジエチレングリコールモノブチルエーテルアセテート、等が用いられるが特にこれらに限定されるものではない。これらの重合溶媒は、２種類以上混合して用いても良い。重合反応に使用した溶媒は、反応終了後、蒸留等の操作により取り除くか、あるいはそのまま次の工程の溶剤として使用したり、製品の一部として使用することもできる。
【００３７】
反応温度は、好ましくは４０〜１５０℃、より好ましくは５０〜１１０℃である。
【００３８】
また、樹脂（Ｓ２）における重合反応も、上記と同様である。
【００３９】
［水酸基を有する化合物（Ｂ）］
本発明における水酸基を有する化合物（Ｂ）は、分子内に水酸基とチオール基を有する化合物を含むことが好ましく、分子内に水酸基とチオール基を有する化合物は、水酸基とチオール基を有していれば、限定されない。このような化合物としては、例えば、後述する分子内に２つの水酸基と１つのチオール基とを有する化合物のほか、メルカプトエタノール等の分子内に１つの水酸基と１つのチオール基を有する化合物；１，２−ジメルカプト−３−プロパノール、１，３−ジメルカプト−２−プロパノール等の分子内に１つの水酸基と２つのチオール基とを有する化合物；ペンタエリトリトールトリス(３−メルカプトアセタート)、ジペンタエリトリトールペンタキス(３−メルカプトプロピオナート)等の分子内に１つの水酸基と３つ以上のチオール基とを有する化合物；１，２−ジメルカプト−１，２−エタンジオール等の分子内に２つの水酸基と２つのチオール基とを有する化合物；ジメルカプトジペンタエリスリトール等の分子内に３つ以上の水酸基と２つのチオール基とを有する化合物；トリメルカプトジペンタエリスリトール等の分子内に２つ以上の水酸基と３つ以上のチオール基とを有する化合物；１−メルカプト−１，２，２’−エタントリオール等の分子内に３つ以上の水酸基と１つのチオール基とを有する化合物；等が挙げられる。中でも、分子内に２つの水酸基と１つのチオール基とを有する化合物（ｂ１）が好ましい。
【００４０】
（分子内に２つの水酸基と１つのチオール基とを有する化合物（ｂ１））
本発明に使用する分子内に２つの水酸基と1つのチオール基を有する化合物としては、例えば、１−メルカプト−１，１−メタンジオール、１−メルカプト−１，１−エタンジオール、３−メルカプト−１，２−プロパンジオール（以下、チオグリセリン又はチオグリセロールと略す）、２−メルカプト−１，２−プロパンジオール、２−メルカプト−２−メチル−１，３−プロパンジオール、２−メルカプト−２−エチル−１，３−プロパンジオール、１−メルカプト−２，２−プロパンジオール、２−メルカプトエチル−２−メチル−１，３−プロパンジオール、又は２−メルカプトエチル−２−エチル−１，３−プロパンジオール等が挙げられる。中でも３−メルカプト−１，２−プロパンジオールが好ましい。
【００４１】
水酸基を有する化合物（Ｂ）は、分子内に水酸基とチオール基を有する化合物以外を含んでいてもよい。例えば、エチレングリコール、プロピレングリコール、１，３−プロパンジオール、１，４−ブタンジオール、１，３−ブタンジオール、もしくは、ヘキサントリオール等の多価アルコール類；ポリオキシエチレングリコール、ポリオキシプロピレングリコール、もしくは、ポリオキシエチレンポリオキシプロピレンポリオキシテトラメチレングリコール等のポリエーテルグリコール類；上記多価アルコール類と、エチレンオキシド、プロピレンオキシド、もしくは、アリルグリシジルエーテル等の（環状）エーテル結合含有化合物との開環重合によって得られる変性ポリエーテルポリオール類；上記多価アルコール類の１種以上と、多価カルボン酸類との共縮合によって得られるポリエステルポリオール類であって、多価カルボン酸類が、コハク酸、アジピン酸、もしくは、２，５，７−ナフタレントリカルボン酸等のポリオール類；上記多価アルコール類の１種以上と、ε−カプロラクトン、δ−バレロラクトンもしくは３−メチル−δ−バレロラクトン等のラクトン類との重縮合反応によって得られるラクトン系ポリエステルポリオール類；上記多価アルコール類と、多価カルボン酸類と、各種ラクトン類との重縮合反応によって得られるラクトン変性ポリエステルポリオール類；ビスフェノールＡ型エポキシ化合物、水添ビスフェノールＡ型エポキシ化合物、一価及び／又は多価アルコール類のグリシジルエーテル、あるいは、一塩基酸及び／又は多塩基酸類のグリシジルエステルの如き各種のエポキシ化合物を、ポリエステルポリオールの合成時に、１種以上併用して得られるエポキシ変性ポリエステルポリオール類；ポリエステルポリアミドポリオール、ポリカーボネートポリオール、ポリブタジエンポリオール、ポリペンタジエンポリオール、ひまし油、ひまし油誘導体、水添ひまし油、水添ひまし油誘導体、水酸基含有アクリル系共重合体、水酸基含有含フッ素化合物又は水酸基含有シリコン樹脂などが挙げられる。
【００４２】
［エチレン性不飽和単量体（Ｃ）］
本発明のエチレン性不飽和単量体（Ｃ）は、酸性基含有エチレン性不飽和単量体（ｃ１）を含む。
【００４３】
（酸性基含有エチレン性不飽和単量体（ｃ１））
酸性基含有エチレン性不飽和単量体（ｃ１）としては、例えば、アクリル酸、メタクリル酸、イタコン酸、マレイン酸、フマール酸、及びクロトン酸等のカルボキシル基を有するエチレン性不飽和単量体；並びに、  無水マレイン酸、及び無水イタコン酸等のカルボン酸無水物基を有するエチレン性不飽和単量体等、また、スルホン酸、リン酸、フッ化酸等を有するエチレン性不飽和単量体などから１種又は２種以上を選択することができる。特に顔料の分散性の観点から、カルボキシル基を有するエチレン性不飽和単量体が好ましい。
【００４４】
また、上記酸性基含有エチレン性不飽和単量体と併用できる単量体として、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ステアリル（メタ）アクリレート、及びラウリル（メタ）アクリレート等のアルキル（メタ）アクリレート類；シクロヘキシル（メタ）アクリレート、イソボルニル（メタ）アクリレート、ジシクロペンタニル（メタ）アクリレート、ジシクロペンテニル（メタ）アクリレート、ジシクロペンタニルオキシエチル（メタ）アクリレート、１−アダマンチル（メタ）アクリレート、２−メチル−２−アダマンチル（メタ）アクリレート、及び２−２−エチルアダマンチル（メタ）アクリレート等の脂環式アルキル（メタ）アクリレート類；  テトラヒドロフルフリール（メタ）アクリレート、及び３−メチルオキセタニル(メタ)アクリレート等の複素環式（メタ）アクリレート類；  フェニル（メタ）アクリレート、ベンジル（メタ）アクリレート、フェノキシエチレンオキサイド変性（メタ）アクリレート、及びパラクミルフェノキシエチレンオキサイド変性（メタ）アクリレート等の芳香族置換基を有する（メタ）アクリレート類；  メトキシエチル（メタ）アクリレート、メトキシプロピル（メタ）アクリレート、エトキシエチル（メタ）アクリレート等のアルコキシアルキレン（メタ）アクリレート類；  メトキシポリプロピレングリコール（メタ）アクリレート、メトキシポリエチレングリコール（メタ）アクリレート及びエトキシポリエチレングリコール（メタ）アクリレート等のアルコキシポリアルキレングリコール（メタ）アクリレート類；（メタ）アクリルアミド、及びＮ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、及びアクリロイルモルホリン等のＮ置換型（メタ）アクリルアミド類；  Ｎ，Ｎ−ジメチルアミノエチル（メタ）アクリレート、Ｎ，Ｎ−ジエチルアミノエチル（メタ）アクリレート等のアミノ基含有（メタ）アクリレート類；（メタ）アクリロニトリル等のニトリル類；スチレン、及びα−メチルスチレン等のスチレン類；  エチルビニルエーテル、ｎ−プロピルビニルエーテル、イソプロピルビニルエーテル、ｎ−ブチルビニルエーテル、及びイソブチルビニルエーテル等のビニルエーテル類；  Ｎ−ヒドロキシフェニルマレイミド等のフェノール性水酸基を有するエチレン性不飽和単量体；酢酸ビニル、及びプロピオン酸ビニル等の脂肪酸ビニル類；並びに、これらの混合物が挙げられる。
【００４５】
上記併用できるその他の単量体として、中でも、メトキシエチル（メタ）アクリレート、メチル（メタ）アクリレート、エチル（メタ）アクリレート、ベンジル（メタ）アクリレート及びｔ−ブチル（メタ）アクリレートからなる群から選ばれる単量体を少なくとも３つ用いることが好ましい。また、メチル（メタ）アクリレートの含有量が、エチレン性不飽和単量体（Ｃ）全量に対して１５質量％〜８０質量％であることが好ましく、３０質量％〜５０質量％であることがより好ましい。
【００４６】
顔料の分散性の観点から、酸性基含有エチレン性不飽和単量体（ｃ１）の含有量が、エチレン性不飽和単量体（Ｃ）全量に対して３質量％〜３０質量％であることが好ましい。
【００４７】
［トリカルボン酸無水物］
トリカルボン酸無水物としては、脂肪族トリカルボン酸無水物又は芳香族トリカルボン酸無水物が挙げられる。脂肪族トリカルボン酸無水物としては、例えば、３−カルボキシメチルグルタル酸無水物、１，２，４−ブタントリカルボン酸−１，２−無水物、ｃｉｓ−プロペン−１，２，３−トリカルボン酸−１，２−無水物、又は１，３，４−シクロペンタントリカルボン酸無水物等が挙げられる。芳香族トリカルボン酸としては、例えば、ベンゼントリカルボン酸無水物（１，２，３−ベンゼントリカルボン酸無水物、トリメリット酸無水物［１，２，４−ベンゼントリカルボン酸無水物］等）、ナフタレントリカルボン酸無水物（１，２，４−ナフタレントリカルボン酸無水物、１，４，５−ナフタレントリカルボン酸無水物、２，３，６−ナフタレントリカルボン酸無水物、１，２，８−ナフタレントリカルボン酸無水物等）、３，４，４’−ベンゾフェノントリカルボン酸無水物、３，４，４’−ビフェニルエーテルトリカルボン酸無水物、３，４，４’−ビフェニルトリカルボン酸無水物、２，３，２’−ビフェニルトリカルボン酸無水物、３，４，４’−ビフェニルメタントリカルボン酸無水物、又は３，４，４’−ビフェニルスルホントリカルボン酸無水物等が挙げられる。
本発明においては、顔料に対する吸着性の観点から、芳香族トリカルボン酸無水物を用いることが好ましい。
【００４８】
［テトラカルボン酸二無水物］
本発明に使用するテトラカルボン酸二無水物としては、１，２，３，４−ブタンテトラカルボン酸二無水物、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボルナン−２−酢酸二無水物、２，３，４，５−テトラヒドロフランテトラカルボン酸二無水物、５−（２，５−ジオキソテトラヒドロフラル）−３−メチル−３−シクロヘキセン−１，２−ジカルボン酸二無水物、又はビシクロ［２，２，２］−オクト−７−エン−２，３，５，６−テトラカルボン酸二無水物等の脂肪族テトラカルボン酸二無水物、あるいは、
ピロメリット酸二無水物、エチレングリコールジ無水トリメリット酸エステル、プロピレングリコールジ無水トリメリット酸エステル、ブチレングリコールジ無水トリメリット酸エステル、３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物、９，９−ビス（３，４−ジカルボキシフェニル）フルオレン二無水物、９，９−ビス[４−（３，４−ジカルボキシフェノキシ）フェニル]フルオレン二無水物、３，４−ジカルボキシ−１，２，３，４−テトラヒドロ−１−ナフタレンコハク酸二無水物、又は３，４−ジカルボキシ−１，２，３，４−テトラヒドロ−６−メチル−１−ナフタレンコハク酸二無水物等の芳香族テトラカルボン酸二無水物が挙げられる。
本発明においては、顔料に対する吸着性の観点から、芳香族テトラカルボン酸無水物を用いることが好ましい。
【００４９】
本発明で使用されるテトラカルボン酸二無水物は上記に例示した化合物に限らず、カルボン酸無水物基を２つ持てばどのような構造をしていてもかまわない。これらは単独で用いても、併用してもかまわない。
【００５０】
樹脂（Ｓ１）及び（Ｓ２）におけるトリカルボン酸無水物及びテトラカルボン酸二無水物は、顔料に対する吸着性の観点から、テトラカルボン酸二無水物が好ましく、芳香族テトラカルボン酸二無水物がより好ましい。中でもピロメリット酸二無水物が良い。芳香族カルボン酸は、脂肪族カルボン酸に比べて顔料吸着能が高い。
【００５１】
［酸性基含有分散剤（Ｓ）の合成］
（水酸基及び酸性基を有する重合体（Ａ）と、トリカルボン酸無水物及び／又はテトラカルボン酸二無水物の酸無水物基との反応（ポリエステル合成））
（反応溶剤）
ポリエステル合成は、これまで挙げた原料のみで製造することも可能であるが、高粘度になり反応が不均一になるなどの問題を回避すべく、溶剤を用いるのが好ましい。使用される溶剤としては、特に限定はなく、公知のものを使用できる。例えば、アセトン、メチルエチルケトン、メチルイソブチルケトン、シクロヘキサノン、酢酸エチル、酢酸ブチル、トルエン、キシレン、アセトニトリル等が挙げられる。反応に使用した溶媒は、反応終了後、蒸留等の操作により取り除くか、あるいはそのまま次の工程の溶剤として使用したり、製品の一部として使用することもできる。
【００５２】
（反応触媒）
ポリエステル合成に用いられる触媒としては、公知の触媒を使用することができる。触媒としては３級アミン系化合物が好ましく、例えばトリエチルアミン、トリエチレンジアミン、Ｎ，Ｎ−ジメチルベンジルアミン、Ｎ−メチルモルホリン、１，８−ジアザビシクロ−［５．４．０］−７−ウンデセン、１，５−ジアザビシクロ−［４．３．０］−５−ノネン等が挙げられる。
【００５３】
（反応温度）
ポリエステル合成の反応温度は５０℃〜１８０℃、好ましくは８０℃〜１４０℃の範囲で行う。反応温度が５０℃以下では反応速度が遅く、１８０℃以上ではカルボキシル基と水酸基がエステル化反応してしまい、酸価の減少や、ゲル化を起こしてしまう場合がある。反応の停止は、赤外吸収で酸無水物の吸収がなくなるまで反応させるのが理想であるが、ポリエステルの酸価が５〜２００の範囲に入ったとき、又は、水酸基価が２０〜２００の範囲に入った時に反応を止めてもよい。
【００５４】
（分子量）
得られた酸性基含有分散剤（Ｓ）の重量平均分子量は、好ましくは、７，０００〜２５，０００、より好ましくは１０，０００〜２０，０００である。重量平均分子量が７，０００未満であれば顔料組成物の安定性が低下する場合があり、２５，０００を超えると樹脂間の相互作用が強くなり、増粘が起きる場合がある。
【００５５】
（酸価）
得られた酸性基含有分散剤（Ｓ）の酸価は、２０〜１３０が好ましい。より好ましくは３０〜１２０である。
【００５６】
樹脂（Ｓ２）における、水酸基を有する化合物（Ｂ）の水酸基と、トリカルボン酸無水物及び／又はテトラカルボン酸二無水物の酸無水物基との反応も上記と同様である。
【００５７】
＜顔料＞
本発明に用いる顔料としては、従来公知の種々の有機顔料及び無機顔料から任意に選択することができ、色相ないし構造について特に限定されるものではない。例えばフタロシアニン系、ジオキサジンバイオレット系、インダンスレンブルー系、ペリレン系、キナクリドン系、ジケトピロロピロール系、アゾ系、アントラキノン系、キノフタロン系、イソインドリン系、キノキサリン系及び金属錯体系が挙げられる。また、それらの有機顔料の上位概念として知られている一般式で表される有機顔料も適応できる。
【００５８】
［フタロシアニン系］
フタロシアニン系顔料としては、Ｃ．Ｉ．ピグメントブルー（以下ＰＢと略す）１、ＰＢ２、ＰＢ１４、ＰＢ１５：１、ＰＢ１５：２、ＰＢ１５：３、ＰＢ１５：４、ＰＢ１５：５、ＰＢ１５：６、ＰＢ１６、アルミニウムフタロシアニン、Ｃ．Ｉ．ピグメントグリーン（以下ＰＧと略す）１、ＰＧ２、ＰＧ３、ＰＧ４、ＰＧ７、ＰＧ３６、ＰＧ４５、ＰＧ５８、ＰＧ６２等が挙げられる。
【００５９】
［ジオキサジンバイオレット系］
ジオキサジンバイオレット系顔料としては、Ｃ．Ｉ．ピグメントバイオレット（以下ＰＶと略す）１、ＰＶ２、ＰＶ３、ＰＶ４、ＰＶ１２、ＰＶ２３、ＰＶ２７、ＰＶ３９、ＰＶ５０等が挙げられる。
【００６０】
［インダンスレンブルー系］
インダンスレンブルー系顔料としては、ＰＢ６０、ＰＢ６４が挙げられる。
【００６１】
［ペリレン系］
ペリレン系顔料としては、Ｃ．Ｉ．ピグメントレッド（以下ＰＲと略す）１２３、ＰＲ１４９、ＰＲ１７８、ＰＲ１７９、ＰＲ１９０、ＰＶ２９等が挙げられる。
【００６２】
［キナクリドン系］
キナクリドン系顔料としては、ＰＲ１２２、ＰＲ２０２、ＰＲ２０６、ＰＲ２０７、ＰＲ２０９、ＰＶ１９、ＰＶ４２等が挙げられる。
【００６３】
［ジケトピロロピロール系］
ジケトピロロピロール系顔料としては、ＰＲ２５４、ＰＲ２５５、ＰＲ２６４、Ｃ．Ｉ．ピグメントオレンジ（以下ＰＯと略す）７１、ＰＯ７３等が挙げられる。
【００６４】
［アゾ系］
アゾ系顔料としては、ＰＲ１、ＰＲ３、ＰＲ５、ＰＲ９、ＰＲ１７、ＰＲ４８：１、ＰＲ４８：２、ＰＲ４８：３、ＰＲ５７：１、ＰＲ１１２、ＰＲ１１４、ＰＲ１１６、ＰＲ１３９、ＰＲ１４４、ＰＲ１４６、ＰＲ１５０、ＰＲ１７０、ＰＲ１８５、ＰＲ１８７、ＰＲ１８８、ＰＲ２２１、ＰＲ２４２、ＰＯ５、ＰＯ１３、ＰＯ１６、ＰＯ３１、ＰＯ３４、ＰＯ３６、ＰＯ３８、Ｃ．Ｉ．ピグメントイエロー（以下ＰＹと略す）１４、ＰＹ７４、ＰＹ８３、ＰＹ９３、ＰＹ１５０等が挙げられる。
【００６５】
［アントラキノン系］
アントラキノン系顔料としては、ＰＲ１６８、ＰＲ１７７、ＰＯ４０等が挙げられる。
【００６６】
［キノフタロン系］
キノフタロン系顔料としては、ＰＹ１３８等が挙げられる。
【００６７】
［イソインドリン系］
イソインドリン系顔料としては、ＰＹ１３９、ＰＹ１８５、ＰＯ６６、ＰＯ６９、ＰＲ２６０等が挙げられる。
【００６８】
［キノキサリン系］
キノキサリン系顔料としては、ＰＹ２１３等が挙げられる。
【００６９】
［金属錯体系］
金属錯体系顔料としては、ＰＹ１１７、ＰＹ１２９、ＰＹ１５０、ＰＹ１５３等が挙げられる。
【００７０】
発明の顔料としては、好ましくはフタロシアニン系、ジオキサジンバイオレット系、インダンスレンブルー系、ペリレン系、キナクリドン系、ジケトピロロピロール系、アゾ系及びアントラキノン系からなる群から選ばれる少なくとも一種であり、より好ましくはジケトピロロピロール系、キナクリドン系及びペリレン系からなる群から選ばれる少なくとも一種であり、特に好ましくはペリレン系である。
【００７１】
塗料に用いる際は、上記顔料から目的の色相に合うように顔料を選択して顔料組成物を作製するが、何れの顔料も各色塗料において単独でも、２つ以上の顔料を混合してもよい。勿論、本発明は、これらに限られるものではない。また、新たに製造された顔料も使用することが可能である。
【００７２】
＜顔料組成物の作製＞
顔料組成物は、顔料、酸性基含有分散剤（Ｓ）、塩基性化合物、水、必要に応じて、その他の樹脂及び添加剤等を混合して、三本ロールミル、二本ロールミル、ニーダー、横型サンドミル、縦型サンドミル、アニュラー型ビーズミル、又はアトライター等の従来より公知の種々分散機で分散することにより調整することができる。又、数種類の顔料を別々に分散した顔料組成物を混合して使用することもできる。
【００７３】
本発明の酸性基含有分散剤（Ｓ）は、顔料組成物を微細且つ安定に分散し、酸性基含有分散剤（Ｓ）以外の樹脂との相溶性に優れ、分散性、顔料組成物の色相に優れ、更には、意匠性も優れた塗料を調整することができる。
【００７４】
酸性基含有分散剤（Ｓ）の配合量は、顔料に対し５〜１２０質量％であることが好ましく、より好ましくは１０〜１００質量％であり、さらに好ましくは１０〜５０質量％であり、特に好ましくは１０〜３０質量％である。上記範囲とすることにより、顔料分散効果と、塗膜やインキフィルム特性との両立が可能となる。
【００７５】
＜塩基性化合物＞
本発明で用いる塩基性化合物としては、例えば、アンモニア水、ジメチルアミノエタノール、エタノールアミン、ジエタノールアミン、トリエタノールアミン、アミンメチルプロパノール、トリエチルアミン等の有機アミン；水酸化ナトリウム、水酸化リチウム、水酸化カリウム等のアルカリ金属水酸化物の無機アルカリ剤；有機酸、又は鉱酸等を使用することができる。中でも、有機アミン及び無機アルカリ剤が好ましく、有機アミンがより好ましい。有機アミンとしては、ジメチルアミノエタノール、ジエチルアミノエタノール、エタノールアミン、ジエタノールアミン、トリエタノールアミン等が挙げられるが、中でも、ジメチルアミノエタノール、エタノールアミン等のアルカノールアミンが特に好ましい。また、塩基性化合物により酸性基含有分散剤（Ｓ）は中和され、水性液媒体中に分散又は溶解される。最終的に、顔料組成物のｐＨは６〜１１に調整することが好ましく、より好ましくは、ｐＨは８〜１１である。
【００７６】
＜水＞
本発明で用いる水は、種々のイオンを含有する一般の水ではなく、イオン交換水（脱イオン水）を使用するのが好ましい。
【００７７】
＜その他添加剤＞
水の他に、水と混和可能な水溶性溶剤やその他の添加剤を加えてもよい。例えば、消泡剤、防腐剤、色素誘導体、その他の色素等を加えることができる。これらは、顔料の分散性を妨げないものであればよく特に限定されないが、水に溶解するものであることが好ましい。分散助剤を用いることにより、顔料の分散性を高め、分散後の顔料の再凝集をより効果的に防止することができる。
【００７８】
消泡剤としては、アセチレングリコール系界面活性剤及び／又はアセチレンアルコール系界面活性剤が好ましい。アセチレングリコール系界面活性剤及び／又はアセチレンアルコール系界面活性剤としては、２，４，７，９−テトラメチル−５−デシン−４，７−ジオール及び２，４，７，９−テトラメチル−５−デシン−４，７−ジオールのアルキレンオキシド付加物、２，４−ジメチル−５−デシン−４−オール及び２，４−ジメチル−５−デシン−４−オールのアルキレンオキシド付加物から選ばれた１種以上が好ましい。
【００７９】
防腐剤は、記録液への黴や細菌の発生を防止する目的で添加し、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩等が用いられる。これらは、記録液中に０．０５〜１．０質量％の範囲で含まれることが好ましい。
【００８０】
＜色素誘導体＞
本発明の顔料組成物には、顔料の分散性を向上させるために、更に、色素誘導体を含めてもよい。色素誘導体としては、有機顔料、アントラキノン、アクリドン又はトリアジンに、塩基性置換基、酸性置換基又は置換基を有していてもよいフタルイミドメチル基を導入した化合物が挙げられ、例えば、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独又は２種類以上を混合して用いることができる。色素誘導体を使用する場合、アゾ骨格、ナフトールアゾ骨格、ジケトピロロピロール骨格、アントラキノン骨格、キノフタロン骨格、及びペリレン骨格を有するものが明度、分散性の観点から好ましい。
【００８１】
色素誘導体を用いる場合には、色素誘導体を含む全ての成分を混合して分散してもよいし、初めに顔料と色素誘導体とのみ、あるいは、色素誘導体と酸性基含有分散剤（Ｓ）とのみ、あるいは、顔料と色素誘導体と酸性基含有分散剤（Ｓ）のみを分散し、次いで、他の成分を添加して再度分散を行ってもよい。
【００８２】
色素誘導体の配合量は、添加顔料の分散性向上の観点から、添加顔料の全量を基準（１００質量％）として、好ましくは０．５質量％以上、より好ましくは１質量％以上である。また、耐熱性、耐光性の観点から、添加顔料の全量を基準（１００質量％）として、好ましくは４０質量％以下であり、５質量％以下がより好ましい。
【００８３】
有機顔料の誘導体を添加することにより、分散対象となる顔料に吸着して極性を与えることで、分散剤や樹脂との相互作用から分散効果を与えると考えられる。また、顔料の結晶安定化や、分散安定化に寄与する効果が期待できる。具体的には、市販品の例として、ＥＦＫＡ-６７４５、６７５０(ＥＦＫＡ Ａｄｄｉｔｉｖｅ社製)、ＢＹＫ-Ｓｙｎｅｒｇ
ｉｓｔ２１００（ビックケミー・ジャパン社製）、ソルスパース５０００、１２０００、２２０００（以上、日本ルーブリゾール社製）などが挙げられる。
【００８４】
＜塗料組成物の作製＞
本発明の塗料組成物は、少なくとも本発明の顔料組成物とバインダー樹脂とを含む水性塗料である。顔料組成物とバインダー樹脂との比率は、求められる用途によって異なり、特に限定されるものではない。顔料濃度が非常に低い用途においても使用可能である。
【００８５】
［バインダー樹脂］
バインダー樹脂は、通常、塗料のバインダー樹脂として用いられるものであれば特に限定されず、例えば、架橋性官能基を含有する、アクリル樹脂、ポリエステル樹脂、アルキド樹脂、フッ素樹脂、ウレタン樹脂、シリコン含有樹脂や、前記基体樹脂の官能基と反応しうる架橋剤としての役割を持つメラミン樹脂、尿素樹脂、ポリイソシアネート化合物、ブロックポリイソシアネ−ト化合物、エポキシ化合物又は樹脂、カルボキシル基含有化合物又は樹脂、酸無水物、アルコキシシラン基含有化合物又は樹脂等を用いることができる。架橋性官能基を含有する樹脂と架橋剤としての役割を持つ樹脂は併用することが望ましく、中でも、アクリル樹脂、ポリエステル樹脂、アルキド樹脂、メラミン樹脂、エポキシ樹脂及び尿素樹脂から選ばれる１種を用いることが好ましく、アクリル樹脂、ポリエステル樹脂、アルキド樹脂及びメラミン樹脂から選ばれる１種を用いることがより好ましく、アクリル樹脂とメラミン樹脂とを併用することがより好ましい。
【００８６】
メラミン樹脂は、熱硬化性を有し硬化剤として作用することから、特に好ましく用いられる。アクリル樹脂は、当業者によってよく知られた重合性不飽和二重結合を有するモノマーを常法によって重合することにより得られるものが好ましい。上記重合性不飽和二重結合を有するモノマーとしては、例えば、アクリル酸、メタクリル酸、クロトン酸、イソクロトン酸、エタクリル酸、プロピルアクリル酸、イソプロピルアクリル酸、イタコン酸、無水マレイン酸及びフマル酸等のカルボン酸基含有モノマー、２−ヒドロキシエチル（メタ）アクリレート、２−ヒドロキシプロピル（メタ）アクリレート、４−ヒドロキシブチル（メタ）アクリレート、ε−カプロラクトン変性アクリルモノマー等の水酸基含有モノマー、（メタ）アクリル酸メチル、（メタ）アクリル酸エチル、（メタ）アクリル酸プロピル、（メタ）アクリル酸ｎ−ブチル、（メタ）アクリル酸イソブチル、（メタ）アクリル酸ｔ−ブチル、（メタ）アクリル酸ヘキシル、（メタ）アクリル酸２−エチルヘキシル、（メタ）アクリル酸オクチル、（メタ）アクリル酸ノニル、（メタ）アクリル酸デシル、（メタ）アクリル酸ドデシル、（メタ）アクリル酸ステアリル等の（メタ）アクリル酸エステルモノマー、スチレン、α−メチルスチレン、α−メチルスチレンダイマー、ビニルトルエン、ジビニルベンゼン等のスチレン系モノマー等を挙げることができる。また、重合には、当業者によってよく知られたラジカル重合開始剤等を用いることが好ましい。
【００８７】
本発明の水性塗料組成物には、さらに必要に応じて、水あるいは有機溶媒、レオロジーコントロール剤、顔料分散剤、沈降防止剤、硬化触媒、消泡剤、酸化防止剤、紫外線吸収剤、表面調整剤等の各種添加剤、体質顔料などを適宜配合することができる。
【００８８】
本発明の水性塗料組成物は、前述の成分を混合分散せしめることによって調製することができる。また、予め上記樹脂成分及び水と混合して顔料分散体を調製し、該顔料分散体を前述の成分と混合して水性塗料組成物に配合せしめることができる。
【００８９】
本発明の塗膜組成物は、特に限定されず様々な基材に塗工できる、例えば、鉄、ステンレス、アルミニウム等及びその表面処理物等の金属基材；セメント類、石灰類、石膏類等のセメント系基材；ポリ塩化ビニル類、ポリエステル類、ポリカーボネート類、アクリル類等のプラスチック系基材等を挙げることができる。また、これらの各種基材からなる、建材、建築物、構造物等の建築・建材分野の各種被塗物等を挙げることができる。
【００９０】
塗料組成物の塗布方法としては、特に限定されず、例えば、刷毛塗り、ローラー塗装、スプレー塗装等を挙げることができる。塗装後、通常、常温乾燥又は加熱乾燥させることにより塗膜を得ることができる。なお、塗布量；下塗り、中塗り、上塗り等の塗装順；塗装膜厚；乾燥時間等は、塗料組成物の種類や適用する基材に応じて任意に設定することができる。
【実施例】
【００９１】
以下に、本発明を実施例に基づいて説明するが、本発明はこれによって限定されるものではない。なお、実施例及び比較例中、特に断わりの無い限り、「部」とは「質量部」を、「％」は「質量％」を意味する。
【００９２】
（重量平均分子量の測定方法）
重量平均分子量は、ゲルパーミエイションクロマトグラフィー（ＧＰＣ）「ＨＬＣ−８２２０ＧＰＣ」（東ソー株式会社製）において、分離カラム「ＴＳＫ−ＧＥＬ  ＳＵＰＥＲ  ＨＺＭ−Ｎ」を２本直列に連結して使用し、移動相にテトラヒドロフラン（ＴＨＦ）を用いて測定したポリスチレン換算値である。
【００９３】
（酸価の測定方法）
酸価はＪＩＳ規格の測定法（ＪＩＳ  Ｋ  ５６０１−２−１：１９９９）に準拠し、測定した。
【００９４】
＜酸性基含有分散剤（Ｓ）の製造＞
［製造例１］
（酸性基含有分散剤（Ｓ１）の製造）
ガス導入管、温度計、コンデンサー、攪拌機を備えた反応容器に、メチルメタクリレート４０．０部、メタクリル酸１０．０部、アクリル酸エチル、２０．０部、アクリル酸−ｔ−ブチル３０．０部を仕込み、窒素ガスで置換した。反応容器内を８０℃に加熱して、３−メルカプト−１，２−プロパンジオール６．０部に、２，２’−アゾビスイソブチロニトリル０．１部をプロピレングリコールモノメチルエーテルアセテート４５．３部に溶解した溶液を添加して、１０時間反応した。固形分測定により９５％が反応したことを確認した。このとき、重量平均分子量が４，０００であった。次に、ピロメリット酸二無水物を８．８部、プロピレングリコールモノメチルエーテルアセテート６９．２部、触媒として１，８−ジアザビシクロ−［５．４．０］−７−ウンデセン０．２部を追加し、１２０℃で７時間反応させた。酸価の測定で９８％以上の酸無水物がハーフエステル化していることを確認し反応を終了した。反応終了後、不揮発分が０質量％になるようにプロピレングリコールモノメチルエーテルアセテートを減圧留去し、重量平均分子量１０，０００、酸価６５ｍｇＫＯＨ／ｇの酸性基含有分散剤Ｓ１を得た。
【００９５】
［製造例２〜７］
（酸性基含有分散剤（Ｓ２〜Ｓ７）の製造）
表１に記載した原料と仕込み量に変更した以外は、製造例１と同様にして合成を行い、酸性基含有分散剤Ｓ２〜Ｓ７を得た。
【００９６】
［製造例８〜１０］
（酸性基含有分散剤（Ｓ８〜Ｓ１０）の製造）
表１に記載した原料と仕込み量に変更した以外は、製造例１と同様にして合成を行い、その後減圧下８０℃で溶剤分を除去し、酸性基含有分散剤Ｓ８〜Ｓ１０を得た。
【００９７】
［製造例１１］
（酸性基含有分散剤（Ｓ１１）の製造）
ガス導入管、温度計、コンデンサー、攪拌機を備えた反応容器に、３−メルカプト−１，２−プロパンジオール６．０部、ピロメリット酸二無水物９．７部、プロピレングリコールモノメチルエーテルアセテート２３．６部、モノ−ｎ−ブチル錫（IV）オキシドを０．１重量部を仕込み、窒素ガスで置換した。反応容器内を１００℃に加熱して、７時間反応させた。９８％以上の酸無水物がハーフエステル化していることを確認した後、系内の温度を７０℃に冷却し、メチルメタクリレート８０．０部、メタクリル酸５．０部、ヒドロキシエチルメタクリレート１０．０部、アクリル酸５．０部を仕込み、２，２’−アゾビスイソブチロニトリル０．１部をプロピレングリコールモノメチルエーテルアセテート２６．２部に溶解した溶液を添加して、１０時間反応した。固形分測定により重合が９５％進行したことを確認し反応を終了した。反応終了後、不揮発分を５０重量％に調整し、酸価１０８ｍｇＫＯＨ／ｇ、重量平均分子量９，５００の酸性基含有分散剤Ｓ１１を得た。
【００９８】
［製造例１２]
（酸性基含有分散剤（Ｓ１２）の製造）
表１に記載した原料と仕込み量に変更した以外は、製造例１１と同様にして合成を行い、酸性基含有分散剤Ｓ１２を得た。
【００９９】
【表１】
2018028059.tif 000002
【０１００】
表１中の略称について説明する。
ＭＡＡ：メタクリル酸
ＡＡ：アクリル酸
２−ＭＴＡ：メトキシエチルアクリレート
ＭＭＡ：メチルメタクリレート
ＥＡ：エチルアクリレート
ＢｚＭＡ：メタクリル酸ベンジル
ｔ−ＢＡ：ターシャルブチルアクリレート
ＨＥＭＡ：ヒドロキシエチルメタクリレート
チオグリセロール：３−メルカプト−１，２−プロパンジオール
ＡＩＢＮ：２，２‘−アゾビスイソブチロニトリル
ＰＧＭＡｃ：プロピレングリコールモノメチルエーテルアセテート
ＰＭＡ：ピロメリット酸二無水物
ＢＰＤＡ：３,３’,４,４’-ビフェニルテトラカルボン酸ニ無水物
リカシッドＢＴ−１００：１，２，３，４−ブタンテトラカルボン酸二無水物（新日本理化株式会社製）
ＴＭＡ：トリメリット酸無水物
ＤＢＵ：１，８−ジアザビシクロ−［５．４．０］−７−ウンデセン
ＢＴＯ：モノ−ｎ−ブチル錫（IV）オキシド
【０１０１】
＜顔料組成物の製造＞
［実施例１］
（顔料組成物Ｐ−１の作製）
顔料としてＰＲ１７９（ＢＡＳＦ社製「Ｐａｌｉｏｇｅｎ  Ｒｅｄ  Ｌ３８８５」）１５部、酸性基含有分散剤（Ｓ１）０．８部、ジメチルアミノエタノール１．１部、イオン交換水８３．２部をヘラで予備分散をした後に、直径０．８ｍｍのジルコニアビーズ１１２．５部を分散メディアとして仕込み、ペイントシェイカーにて、分散し、酸性基含有分散剤（Ｓ１）とジメチルアミノエタノールとの中和物を含む顔料組成物Ｐ−１を得た。
【０１０２】
［実施例２〜７５、比較例１〜６］
（顔料組成物Ｐ−２〜Ｐ−８１の作製）
表２に示す酸性基含有分散剤（Ｓ）、顔料、色素誘導体、塩基性化合物に変更した以外は、実施例１と同様にして、酸性基含有分散剤（Ｓ）と塩基性化合物との中和物を含む顔料組成物Ｐ−２〜Ｐ−８１を得た。
【０１０３】
［比較例７〜１５］
（顔料組成物Ｐ−８２〜Ｐ−９０の作製）
表２に示す酸性基含有分散剤（Ｓ）、顔料、色素誘導体に変更した以外は、実施例１と同様にして、酸性基含有分散剤（Ｓ）を含む顔料組成物Ｐ−８２〜Ｐ−９０を得た。  
【０１０４】
＜顔料組成物の評価＞
得られた顔料組成物について、以下の評価を行った。その結果を表２に示した。
（ｐＨの測定）
作製した顔料組成物のｐＨをｐＨメータ（ＨＡＲＩＢＯ社製Ｆ−５０シリーズ）で測定した。下記基準にて評価を行った。
Ｓ：ｐＨが８以上１１以下
Ａ：ｐＨが６以上８未満
Ｂ：ｐＨが６未満又は１１より大きい
【０１０５】
（粒子径の測定）
作製した顔料組成物を、レーザー動的光散乱法（日機装社製、ＵＰＡ１５０ＥＸ）のローディングインデックス値が０．８〜１．２の範囲に収まるよう水を加えて希釈し、同機を用いて２５℃での体積累計のメディアン径（Ｄ５０）を測定した。下記基準にて評価を行った。
◎：Ｄ５０が５０ｎｍ以下
○：Ｄ５０が５０ｎｍより大きく１００ｎｍ以下
△：Ｄ５０が１００ｎｍより大きく２００ｎｍ以下
×：Ｄ５０が２００ｎｍより大きい
【０１０６】
（色の目視評価）
作製した顔料組成物を、ガラス瓶に入れ目視で判定した。下記基準で評価を行った。
◎：深みのある色で鮮明
○：深みのある色だが鮮明性が劣る
×：濃度が低く鮮明でない
【０１０７】
【表２】
2018028059.tif 000003
【０１０８】
以下に、表２中の略称を示す。
比較樹脂１：フローレンＧ７００ＡＭＰ（共栄社化学株式会社製：αオレフィン無水マレイン酸共重合体の部分エステル体・２−アミノ−２−メチル−１−プロパノール塩）
比較樹脂２：ＤｉｓｐｅｒＢＹＫ−１９０（ビックケミー社製：アクリルブロック共重合体）
比較樹脂３：ＡＲＵＦＯＮ  ＵＣ−３０００（東亜合成株式会社製：オールアクリルポリマー）
【０１０９】
ＰＲ１２２：ＤＩＣ社製「ＦＡＳＴＯＧＥＮ Ｓｕｐｅｒ Ｍａｇｅｎｔａ ＲＧＴ」
ＰＲ１７７：Ｃｉｎｉｃ社製「Ｃｉｎｉｌｅｘ  Ｒｅｄ  ＳＲ４Ｃ」
ＰＲ１７９：ＢＡＳＦ社製「Ｐａｌｉｏｇｅｎ  Ｒｅｄ  Ｌ３８８５」
ＰＲ２５４：Ｃｉｎｉｃ社製「Ｃｉｎｉｌｅｘ  ＤＰＰ  Ｒｅｄ  ＳＲ２Ｐ」
ＰＲ２６４：Ｃｉｎｉｃ社製「Ｃｉｎｉｌｅｘ  ＤＰＰ  Ｒｕｂｉｎｅ  ＳＲ５Ｈ」
ＰＢ１５：３：トーヨーカラー社製「ＬＩＯＮＯＬ ＢＬＵＥ ７９１９」
ＰＢ１５：１：山陽色素社製「シアニンブルーＧ−３１４」
ＰＧ７：トーヨーカラー社製「ＬＩＯＮＯＬ ＧＲＥＥＮ ＹＳ−０７」
ＰＧ３６：トーヨーカラー社製「ＬＩＯＮＯＬ ＧＲＥＥＮ  ６Ｙ−５０１」
ＰＹ１４：ＤＩＣ社製「ＳＹＭＵＬＥＲ ＦＡＳＴ ＹＥＬＬＯＷ ４４００」
ＰＹ７４：山陽色素社製「ＦＡＳＴ ＹＥＬＬＯＷ ７４１３」
ＰＶ２３：クラリアント社製「ホスタパームバイオレット  ＲＬ  ＣＯＦ」
ＰＶ２９：ＢＡＳＦ社製「Ｐａｌｉｏｇｅｎ Ｒｅｄ  Ｖｉｏｌｅｔ  Ｋ  ５０１１」
【０１１０】
以下に、実施例又は比較例に用いた色素誘導体を示す。
【表３】
2018028059.tif 000004
【０１１１】
＜塗料の製造＞
［実施例７６］
（塗料組成物Ｃ−１の作製）
実施例１で得られた顔料組成物Ｐ−１及びバインダー樹脂を固形分量で、下記組成になるように配合し塗料組成物Ｃ−１を得た。
顔料組成物Ｐ−１                  ：  ３．２部
ウォーターゾールＳ−７５１        ：６０．０部
（ＤＩＣ社製  焼き付け塗料用アクリル樹脂）
サイメル３０３                    ：４５．０部
（三井サイテック社製  メラミン樹脂）
【０１１２】
［実施例７７〜１５０、比較例１６〜３０］
（塗料組成物Ｃ−２〜９０の作製）
表４及び表５に示す顔料組成物、添加樹脂に変更した以外は、実施例７６と同様にして、塗料組成物Ｃ−２〜９０を得た。
【０１１３】
＜塗料の評価＞
得られた塗料組成物について、コロナ放電処理ＰＥＴフィルムまたはＢＴ−１４４処理鋼板上に膜厚が３７±２μｍになるようにアプリケータで塗工し、３０分セッティング後、６０℃にて２０分乾燥させた後、１４０℃にて２０分間焼き付けを行って、各塗料組成物の試験片を作製した。試験片について以下の評価を行った。その結果を表４及び表５に示した。
【０１１４】
（深み感）
ＰＥＴフィルムに塗工した試験片を、白色光の元で塗膜を低角度で目視にて観察することにより判定した。下記基準にて評価を行った。
○：色の深み感に優れている
×：色の深み感がない
【０１１５】
（光沢）
「ＢＴ−１４４処理鋼板」に塗工したものを、６０°鏡面光沢で測定した。下記基準にて評価を行った。
○：［光沢値］＞５０（良好）
×：［光沢値］≦５０（不良）
【０１１６】
（発色性）
ＰＥＴフィルムに塗工した試験片を目視で判定した。下記基準にて評価を行った。
○：色の濃度、隠蔽性が高い
△：色の濃度、隠蔽性がやや劣る
×：色の濃度、隠蔽性がかなり劣り、鮮鋭性も低い
【０１１７】
（耐水性）
「ＢＴ−１４４処理鋼板」に塗工したものを、温度５０℃の水に浸漬し、４８時間後にブリスターの発生具合を目視にて判定した。下記基準にて評価を行った。
◎：全く異常なし
○：わずかにブリスターの発生が認められた
△：かなりのブリスターの発生が認められた
×：試験片の前面にブリスターが発生した
【０１１８】
（ヘイズ値）
ＰＥＴフィルムに塗工した試験片の塗工面のヘイズをヘイズメーター（日本電色工業社製）で測定した。下記基準にて評価を行った。
○：［ヘイズ値］＜６０（良好）
△：６０≦［ヘイズ値］＜８０（実施可能）
×：［ヘイズ値］≧８０（不良）
【０１１９】
（フリップフロップ性）
ＰＥＴフィルムに塗工した試験片を目視で判定した。下記基準にて評価を行った。
○：塗面を見る角度によって、色調・光輝性の変化がある
×：塗面を見る角度を変えても、色調・光輝性の変化が小さい
【０１２０】
【表４】
2018028059.tif 000005
【０１２１】
【表５】
2018028059.tif 000006
【０１２２】
以下に、表４及び表５中の略称を示す。
バインダー樹脂Ａ：ＤＩＣ社製焼き付け塗料用アクリル樹脂「ウォーターゾールＳ−７５１」、不揮発分＝５０％
バインダー樹脂Ｂ：ＤＩＣ社製アルキッド樹脂「ウォーターゾールＳ−２１２」、不揮発分＝６５％
バインダー樹脂Ｃ：三井サイテック社製メラミン樹脂「サイメル３０３」、有効成分含有率＝９８％）
バインダー樹脂Ｄ：三井サイテック社製メラミン樹脂「サイメル２０４」、不揮発分＝８０％
【０１２３】
表４及び表５に示した結果から、本発明の顔料組成物を用いた塗料組成物は、色の深み感、光沢、発色性、耐水性、ヘイズ値及びフリップフロップ性に優れていることが示された。